(57)【要約】  電子写真現像剤用キャリア芯材は、一般式：ＭｎxＦｅ3-xＯ4+y（０＜ｘ≦１、０＜ｙ）で表されるコア組成を主成分として有し、Ｓｉを０．１重量％以上含有し、Ｃａ、Ｓｒ、およびＭｇからなる群のうちの少なくとも一つの金属元素を０．０３重量％以上含有する。
2011125647.tif 000002
【特許請求の範囲】
【請求項１】
一般式：ＭｎxＦｅ3-xＯ4+y（０＜ｘ≦１、０＜ｙ）で表されるコア組成を主成分として有し、
Ｓｉを０．１重量％以上含有し、
Ｃａ、Ｓｒ、およびＭｇからなる群のうちの少なくとも一つの金属元素を０．０３重量％以上含有する、電子写真現像剤用キャリア芯材。
【請求項２】
含有される前記金属元素の前記Ｓｉに対するモル比は、０．０９以上である、請求項１に記載の電子写真現像剤用キャリア芯材。
【請求項３】
電子写真の現像剤に用いられる電子写真現像剤用キャリアであって、
一般式：ＭｎxＦｅ3-xＯ4+y（０＜ｘ≦１、０＜ｙ）で表されるコア組成を主成分として有し、Ｓｉを０．１重量％以上含有し、Ｃａ、Ｓｒ、およびＭｇからなる群のうちの少なくとも一つの金属元素を０．０３重量％以上含有する電子写真現像剤用キャリア芯材と、
前記電子写真現像剤用キャリア芯材の表面を被覆する樹脂とを備える、電子写真現像剤用キャリア。
【請求項４】
電子写真の現像に用いられる電子写真現像剤であって、
一般式：ＭｎxＦｅ3-xＯ4+y（０＜ｘ≦１、０＜ｙ）で表されるコア組成を主成分として有し、Ｓｉを０．１重量％以上含有し、Ｃａ、Ｓｒ、およびＭｇからなる群のうちの少なくとも一つの金属元素を０．０３重量％以上含有する電子写真現像剤用キャリア芯材、および前記電子写真現像剤用キャリア芯材の表面を被覆する樹脂を備える電子写真現像剤用キャリアと、
前記電子写真現像剤用キャリアとの摩擦帯電により電子写真における帯電が可能なトナーとを備える、電子写真現像剤。
【発明の詳細な説明】
【技術分野】
【０００１】
この発明は、電子写真現像剤用キャリア芯材（以下、単に「キャリア芯材」ということもある）、電子写真現像剤用キャリア（以下、単に「キャリア」ということもある）、および電子写真現像剤（以下、単に「現像剤」ということもある）に関するものであり、特に、複写機やＭＦＰ（Ｍｕｌｔｉｆｕｎｃｔｉｏｎａｌ  Ｐｒｉｎｔｅｒ）等に用いられる電子写真現像剤に備えられる電子写真現像剤用キャリア芯材、電子写真現像剤に備えられる電子写真現像剤用キャリア、および電子写真現像剤に関するものである。
【背景技術】
【０００２】
複写機やＭＦＰ等においては、電子写真における乾式の現像方式として、トナーのみを現像剤の成分とする一成分系現像剤と、トナーおよびキャリアを現像剤の成分とする二成分系現像剤とがある。いずれの現像方式においても、所定の電荷量に帯電させたトナーを感光体に供給する。そして、感光体上に形成された静電潜像をトナーによって可視化し、これを用紙に転写する。その後、トナーによる可視画像を用紙に定着させ、所望の画像を得る。【０００３】
ここで、二成分系現像剤における現像について、簡単に説明する。現像器内には、所定量のトナーおよび所定量のキャリアが収容されている。現像器には、Ｓ極とＮ極とが周方向に交互に複数設けられた回転可能なマグネットローラおよびトナーとキャリアとを現像器内で攪拌混合する攪拌ローラが備えられている。磁性粉から構成されるキャリアは、マグネットローラによって担持される。このマグネットローラの磁力により、キャリア粒子による直鎖状の磁気ブラシが形成される。キャリア粒子の表面には、攪拌による摩擦帯電により複数のトナー粒子が付着している。マグネットローラの回転により、この磁気ブラシを感光体に当てるようにして、感光体の表面にトナーを供給する。二成分系現像剤においては、このようにして現像を行なう。【０００４】
トナーについては、用紙への定着により現像器内のトナーが順次消費されていくため、現像器に取り付けられたトナーホッパーから、消費された量に相当する新しいトナーが、現像器内に随時供給される。一方、キャリアについては、現像による消費がなく、寿命に達するまでそのまま用いられる。二成分系現像剤の構成材料であるキャリアには、攪拌による摩擦帯電により効率的にトナーを帯電させるトナー帯電機能や絶縁性、感光体にトナーを適切に搬送して供給するトナー搬送能力等、種々の機能が求められる。例えば、トナーの帯電能力向上の観点から、キャリアについては、その電気抵抗値（以下、単に抵抗値ということもある）が適切であること、また、絶縁性が適切であることが要求される。【０００５】
昨今において、上記したキャリアは、そのコア、すなわち、核となる部分を構成するキャリア芯材と、このキャリア芯材の表面を被覆するようにして設けられるコーティング樹脂とから構成されている。【０００６】
ここで、キャリア芯材については、その基本的特性として、機械的強度の高いことが望まれる。上記したように、キャリアは現像器内において攪拌されるが、この攪拌によるキャリアの割れや欠けは、できるだけ未然に防ぐことが望ましい。したがって、コーティング樹脂によって被覆されるキャリア芯材自体についても、高い機械的強度が望まれる。【０００７】
また、キャリア芯材については、磁気的特性が良好であることも望まれる。簡単に説明すると、キャリアは、現像器内において、上記したようにマグネットローラに磁力で担持されている。このような使用状況下において、キャリア芯材自体の磁性、具体的には、キャリア芯材自体の磁化が低いとマグネットローラに対する保持力が弱まり、いわゆるキャリア飛散等の問題が生ずるおそれがある。特に、昨今においては、形成される画像の高画質化の要求に応えるため、トナー粒子の粒径を小さくする傾向にあり、これに対応して、キャリア粒子の粒径も小さくする傾向にある。キャリアの小粒径化を図ると、各キャリア粒子の担持力が小さくなってしまうおそれがある。したがって、上記したキャリア飛散の問題に対して、より効果的な対策が望まれる。【０００８】
キャリア芯材に関する技術が種々開示されているが、キャリア飛散防止という観点に着目した技術については、特開２００８−２４１７４２号公報（特許文献１）に開示されている。
【先行技術文献】
【特許文献】
【０００９】
【特許文献１】特開２００８−２４１７４２号公報
【発明の概要】
【発明が解決しようとする課題】
【００１０】
また、キャリア芯材については、電気的特性が良好であること、具体的には、例えば、キャリア芯材自体の帯電量の高いことや高い絶縁破壊電圧を有すること、さらに上記したような観点から、キャリア芯材自体についても適切な抵抗値を有することが望まれる。特に、キャリア芯材自体の帯電性能が、昨今では強く望まれる傾向にある。【００１１】
ここで、複写機は、一般的に事務所のオフィス等において設置されて使用されるものであるが、同じオフィス環境といえども、世界各国においては、種々のオフィス環境が存在する。例えば、３０℃程度の高い温度の環境下で使用される場合や、相対湿度９０％程度の高い湿度の環境下で使用される場合、また、逆に１０℃程度の低い温度で使用される場合や、相対湿度３５％程度の低い湿度の環境下で使用される場合がある。このような温度や相対湿度が変化する状況においても、複写機に備えられる現像器内の現像剤に対しては、その特性の変化を小さくすることが望ましく、キャリアを構成するキャリア芯材についても、環境が変化した場合における特性の変化の小さいこと、いわゆる環境依存性の小さいことが要求される。【００１２】
そこで、本願発明者らは、使用する環境によってキャリア物性、具体的には、帯電量や抵抗値が変動する原因について鋭意検討を行なった。その結果、キャリア芯材の物性変動が、コーティングを施したキャリアの物性に大きく影響することがわかった。そのため、特許文献１に代表される従来のキャリア芯材では、上記した環境依存性に対して、不十分であることがわかった。例えば、具体的には、比較的高い相対湿度の環境下において、上記した帯電量や抵抗値が大きく低下してしまう場合があった。このようなキャリア芯材では、環境変化による影響が大きく、画質に影響を与えるおそれがある。【００１３】
この発明の目的は、キャリア芯材自体の帯電性能が高く、環境依存性が小さい電子写真現像剤用キャリア芯材を提供することである。【００１４】
この発明の他の目的は、帯電性能が高く、環境依存性が小さい電子写真現像剤用キャリアを提供することである。【００１５】
この発明のさらに他の目的は、種々の環境においても良好な画質の画像を形成することができる電子写真現像剤を提供することである。
【課題を解決するための手段】
【００１６】
本願発明者は、キャリア芯材自体の帯電性能が高く、環境依存性が小さいキャリア芯材を得るための手段として、まず、基本的特性として良好な磁気的特性を確保すべく、マンガンおよび鉄をコア組成の主成分とすることを考えた。そして、高い機械的強度の確保のため、磁気的特性を損なわない程度の微量のＳｉＯ2を添加することを考えた。ここで、本願発明者らが鋭意検討を行なった結果、機械的強度の向上のために添加したＳｉＯ2のうち、キャリア芯材の表層部分に存在する酸化物としてのＳｉが、環境依存性に悪影響を及ぼしていると考えた。具体的には、キャリア芯材の表層部分に位置する酸化物としてのＳｉが、高い相対湿度の環境下において比較的多く存在する水分と吸着して電荷のリークを促進し、その結果、高い相対湿度の環境下において抵抗値が低下していると考えた。また、キャリア芯材に含有されるＳｉＯ2はそもそも、摩擦帯電により生じた電荷を保持する性能が低いため、キャリア芯材自体の帯電性能についても低くなると考えた。そして、このＳｉに起因すると考えられる環境依存性および帯電性能に対する影響を低減すべく、キャリア芯材の成分として、所定の金属元素を所定量添加した。具体的には、Ｃａ、Ｓｒ、およびＭｇからなる群のうちの少なくとも一つの金属元素を０．０３重量％以上含有することとした。こうすることにより、以下のようなメカニズムで、環境依存性の低下および帯電性能の向上を図ることができると考えられる。すなわち、所定量添加した上記した金属元素と、キャリア芯材の表層部分に位置する酸化物としてのＳｉとが反応して金属複合酸化物を形成する。そして、このＳｉの金属複合酸化物が、高い相対湿度の環境下において電荷のリークを抑制してキャリア芯材の抵抗値の低下を防止し、その結果、環境依存性を小さくすることができると考えられる。また、Ｓｉと所定の金属元素とによって形成されたＳｉの金属複合酸化物や、上記した金属元素そのものが、摩擦帯電により生じた電荷を保持し、キャリア芯材自体の帯電性能を高めることができると考えられる。さらに、より環境依存性を小さくするため、コア組成中、すなわち、キャリア芯材に対して、酸素量を過剰にすることとした。【００１７】
すなわち、この発明に係る電子写真現像剤用キャリア芯材は、一般式：ＭｎxＦｅ3-xＯ4+y（０＜ｘ≦１、０＜ｙ）で表されるコア組成を主成分として有し、Ｓｉを０．１重量％以上含有し、Ｃａ、Ｓｒ、およびＭｇからなる群のうちの少なくとも一つの金属元素を０．０３重量％以上含有する。【００１８】
上記したような構成のキャリア芯材は、まず、一般式：ＭｎxＦｅ3-xＯ4+y（０＜ｘ≦１、０＜ｙ）で表される。すなわち、キャリア芯材中の酸素量については、０＜ｙとして、過剰気味に含有されるものである。このようなキャリア芯材は、高い相対湿度の環境下における抵抗値の低下を抑制することができる。そして、本願発明に係るキャリア芯材は、さらに、Ｓｉを０．１重量％以上含有し、Ｃａ、Ｓｒ、およびＭｇからなる群のうちの少なくとも一つの金属元素を０．０３重量％以上含有する構成である。このようなキャリア芯材については、上述したように、キャリア芯材自体の帯電性能が高く、環境依存性が小さい。【００１９】
ここで、酸素量ｙの算出方法について説明する。本願発明において、酸素量ｙを算出するに当たって、Ｍｎの原子価を２価と仮定する。そして、まず、Ｆｅの平均価数を算出する。Ｆｅの平均価数については、酸化還元滴定によりＦｅ2+の定量と総Ｆｅの定量を行い、Ｆｅ2+量とＦｅ3+量の算出結果から、Ｆｅの平均価数を求める。ここで、Ｆｅ2+の定量の方法、および総Ｆｅの定量の方法について詳述する。【００２０】
（１）Ｆｅ2+の定量
まず、鉄元素を含むフェライトを炭酸ガスのバブリング中で還元性の酸である塩酸（ＨＣｌ）水に溶解させる。その後、この溶液中のＦｅ2+イオンの量を過マンガン酸カリウム溶液で電位差滴定することにより定量分析し、Ｆｅ2+の滴定量を求めた。【００２１】
（２）総Ｆｅ量の定量
鉄元素を含むフェライトをＦｅ2+定量の際と同量秤量し、塩酸と硝酸の混酸水に溶解させた。この溶液を蒸発乾固させた後、硫酸水を添加して再溶解し過剰な塩酸と硝酸とを揮発させる。この溶液に固体Ａｌを添加して液中のＦｅ3+をＦｅ2+に還元する。続いて、この溶液を上記したＦｅ2+定量で用いた方法と同一の分析手段により測定し、滴定量を求めた。【００２２】
（３）Ｆｅ平均価数の算出
上述した（１）では、Ｆｅ2+定量を表し、（（２）滴定量−（１）滴定量）は、Ｆｅ3+量を表すので、以下の計算式により、Ｆｅの平均価数を算出した。【００２３】
Ｆｅ平均価数＝｛３×（（２）滴定量−（１）滴定量）＋２×（１）滴定量｝／（２）滴定量
なお、上述した方法以外にも、鉄元素の価数を定量する方法として、異なる酸化還元滴定法が考えられるが、本分析に用いる反応は単純であり、得られた結果の解釈が容易なこと、一般に用いられる試薬および分析装置で十分な精度が出ること、分析者の熟練を要しないことなどから優れていると考えられる。【００２４】
そして、電気的中性の原理から、構造式において、Ｍｎ価数（＋２価）×ｘ＋Ｆｅ平均価数×（３−ｘ）＝酸素価数（−２価）×（４＋ｙ）の関係が成立するため、上式からｙの値を算出する。【００２５】
また、本願発明に係るキャリア芯材のＳｉ、Ｍｎ、Ｃａ、Ｍｇ、Ｓｒの分析方法について説明する。【００２６】
（ＳｉＯ2含有量、Ｓｉ含有量の分析）
キャリア芯材のＳｉＯ2含有量は、ＪＩＳ  Ｍ８２１４−１９９５記載の二酸化珪素重量法に準拠して定量分析を行なった。本願発明に記載したキャリア芯材のＳｉＯ2含有量は、この二酸化珪素重量法で定量分析し得られたＳｉＯ2量である。また、本願で規定しているＳｉ含有量は、上記分析で得られたＳｉＯ2量から下記式を用いて算出した。【００２７】
Ｓｉ含有量（重量％）＝ＳｉＯ2量（重量％）×２８．０９（ｍｏｌ／ｇ）÷６０．０９（ｍｏｌ／ｇ）【００２８】
（Ｍｎの分析）
キャリア芯材のＭｎ含有量は、ＪＩＳ  Ｇ１３１１−１９８７記載のフェロマンガン分析方法（電位差滴定法）に準拠して定量分析を行なった。本願発明に記載したキャリア芯材のＭｎ含有量は、このフェロマンガン分析方法（電位差滴定法）で定量分析し得られたＭｎ量である。【００２９】
（Ｃａ、Ｓｒ、Ｍｇの分析）
キャリア芯材のＣａ、Ｓｒ、Ｍｇ含有量は、以下の方法で分析を行なった。本願発明に係るキャリア芯材を酸溶液中で溶解し、ＩＣＰにて定量分析を行なった。本願発明に記載したキャリア芯材のＣａ、Ｓｒ、Ｍｇ含有量は、このＩＣＰによる定量分析で得られたＣａ、Ｓｒ、Ｍｇ量である。【００３０】
好ましくは、含有される金属元素のＳｉに対するモル（ｍｏｌ）比は、０．０９以上である。このように構成することにより、含有される金属元素の量をＳｉに対して多くすることができ、酸化物としてのＳｉの存在比率を少なくして、より帯電性能を高く、かつ、環境依存性を小さいものとすることができると考えられる。【００３１】
この発明のさらに他の局面においては、電子写真現像剤用キャリアは、電子写真の現像剤に用いられる電子写真現像剤用キャリアであって、一般式：ＭｎxＦｅ3-xＯ4+y（０＜ｘ≦１、０＜ｙ）で表されるコア組成を主成分として有し、Ｓｉを０．１重量％以上含有し、Ｃａ、Ｓｒ、およびＭｇからなる群のうちの少なくとも一つの金属元素を０．０３重量％以上含有する電子写真現像剤用キャリア芯材と、電子写真現像剤用キャリア芯材の表面を被覆する樹脂とを備える。このような電子写真現像剤用キャリアは、上記した構成の電子写真現像剤用キャリア芯材を備えるため、帯電性能が高く、環境依存性が小さい。【００３２】
この発明のさらに他の局面においては、電子写真現像剤は、電子写真の現像に用いられる電子写真現像剤であって、一般式：ＭｎxＦｅ3-xＯ4+y（０＜ｘ≦１、０＜ｙ）で表されるコア組成を主成分として有し、Ｓｉを０．１重量％以上含有し、Ｃａ、Ｓｒ、およびＭｇからなる群のうちの少なくとも一つの金属元素を０．０３重量％以上含有する電子写真現像剤用キャリア芯材、および電子写真現像剤用キャリア芯材の表面を被覆する樹脂を備える電子写真現像剤用キャリアと、電子写真現像剤用キャリアとの摩擦帯電により電子写真における帯電が可能なトナーとを備える。このような電子写真現像剤は、上記した構成の電子写真現像剤用キャリアを備えるため、種々の環境においても良好な画質の画像を形成することができる。
【発明の効果】
【００３３】
この発明に係る電子写真現像剤用キャリア芯材は、キャリア芯材自体の帯電性能が高く、環境依存性が小さい。【００３４】
また、この発明に係る電子写真現像剤用キャリアは、帯電性能が高く、環境依存性が小さい。【００３５】
また、この発明に係る電子写真現像剤は、種々の環境においても良好な画質の画像を形成することができる。
【図面の簡単な説明】
【００３６】
【図１】この発明の一実施形態に係るキャリア芯材の外観を示す電子顕微鏡写真である。
【図２】この発明の一実施形態に係るキャリアの外観を示す電子顕微鏡写真である。
【図３】この発明の一実施形態に係る現像剤の外観を示す電子顕微鏡写真である。
【図４】この発明の一実施形態に係るキャリア芯材を製造する製造方法において、代表的な工程を示すフローチャートである。
【図５】コア帯電量と含有金属の含有比率との関係を示すグラフである。
【図６】キャリア芯材の粉末におけるＸ線回折（以下、単にＸＲＤ（Ｘ−Ｒａｙ  Ｄｉｆｆｒａｃｔｉｏｎ）ということもある）のチャートである。
【図７】比較例２の場合のキャリア芯材の外観を示す電子顕微鏡写真である。
【図８】実施例１４の場合のキャリア芯材の外観を示す電子顕微鏡写真である。
【図９】実施例１６の場合のキャリア芯材の外観を示す電子顕微鏡写真である。
【図１０】図７に示す電子顕微鏡写真の視野範囲内のＥＤＸにおけるＦｅ元素の元素分析の結果の概略図を示す。
【図１１】図８に示す電子顕微鏡写真の視野範囲内のＥＤＸにおけるＦｅ元素の元素分析の結果の概略図を示す。
【図１２】図９に示す電子顕微鏡写真の視野範囲内のＥＤＸにおけるＦｅ元素の元素分析の結果の概略図を示す。
【図１３】図７に示す電子顕微鏡写真の視野範囲内のＥＤＸにおけるＳｉ元素の元素分析の結果の概略図を示す。
【図１４】図８に示す電子顕微鏡写真の視野範囲内のＥＤＸにおけるＳｉ元素の元素分析の結果の概略図を示す。
【図１５】図９に示す電子顕微鏡写真の視野範囲内のＥＤＸにおけるＳｉ元素の元素分析の結果の概略図を示す。
【図１６】図７に示す電子顕微鏡写真の視野範囲内のＥＤＸにおけるＣａ元素の元素分析の結果の概略図を示す。
【図１７】図８に示す電子顕微鏡写真の視野範囲内のＥＤＸにおけるＣａ元素の元素分析の結果の概略図を示す。
【図１８】図９に示す電子顕微鏡写真の視野範囲内のＥＤＸにおけるＣａ元素の元素分析の結果の概略図を示す。
【発明を実施するための形態】
【００３７】
以下、この発明の実施の形態を、図面を参照して説明する。まず、この発明の一実施形態に係るキャリア芯材について説明する。図１は、この発明の一実施形態に係るキャリア芯材の外観を示す電子顕微鏡写真である。
【００３８】
図１を参照して、この発明の一実施形態に係るキャリア芯材１１については、その外形形状が、略球形状である。この発明の一実施形態に係るキャリア芯材１１の粒径は、約３５μｍであり、適当な粒度分布を有している。すなわち、上記した粒径は、体積平均粒径を意味する。この粒径および粒度分布については、要求される現像剤の特性や製造工程における歩留まり等により任意に設定される。キャリア芯材１１の表面には、主に後述する焼成工程で形成される微小の凹凸が形成されている。
【００３９】
図２は、この発明の一実施形態に係るキャリアの外観を示す電子顕微鏡写真である。図２を参照して、この発明の一実施形態に係るキャリア１２についても、キャリア芯材１１と同様に、その外形形状が、略球形状である。キャリア１２は、キャリア芯材１１の表面に薄く樹脂をコーティング、すなわち被覆したものであり、その粒径についても、キャリア芯材１１とほとんど変化は無い。キャリア１２の表面については、キャリア芯材１１と異なり、樹脂でほぼ完全に被覆されている。
【００４０】
図３は、この発明の一実施形態に係る現像剤の外観を示す電子顕微鏡写真である。図３を参照して、現像剤１３は、上記した図２に示すキャリア１２と、トナー１４とから構成されている。トナー１４の外形形状についても、略球形状である。トナー１４は、スチレンアクリル系樹脂やポリエステル系樹脂を主成分とするものであり、所定量の顔料やワックス等が配合されている。このようなトナー１４は、例えば、粉砕法や重合法によって製造される。トナー１４の粒径は、例えば、キャリア１２の粒径の７分の１程度の約５μｍ程度のものが使用される。また、トナー１４とキャリア１２の配合比についても、要求される現像剤の特性等に応じて、任意に設定される。このような現像剤１３は、所定量のキャリア１２とトナー１４とを適当な混合器で混合することにより製造される。
【００４１】
次に、この発明の一実施形態に係るキャリア芯材を製造する製造方法について説明する。図４は、この発明の一実施形態に係るキャリア芯材を製造する製造方法において、代表的な工程を示すフローチャートである。以下、図４に沿って、この発明の一実施形態に係るキャリア芯材の製造方法について説明する。
【００４２】
まず、カルシウムを含む原料、ストロンチウムを含む原料、およびマグネシウムを含む原料のうちの少なくともいずれか一つの原料と、マンガンを含む原料と、鉄を含む原料と、Ｓｉ（ケイ素）を含む原料とを準備する。そして、準備した原料を、要求される特性に応じて、適当な配合比で配合し、これを混合する（図４（Ａ））。ここで、適当な配合比とは、最終的に得られるキャリア芯材が、Ｓｉを０．１重量％以上含有し、Ｃａ、Ｓｒ、およびＭｇからなる群のうちの少なくとも一つの金属元素を０．０３重量％以上含有するような配合比である。
【００４３】
この発明の一実施形態に係るキャリア芯材を構成する鉄原料については、金属鉄またはその酸化物であればよい。具体的には、常温常圧下で安定に存在するＦｅ2Ｏ3やＦｅ3Ｏ4、Ｆｅなどが好適に用いられる。また、マンガン原料については、金属マンガンまたはその酸化物であればよい。具体的には、常温常圧下で安定に存在する金属Ｍｎ、ＭｎＯ2、Ｍｎ2Ｏ3、Ｍｎ3Ｏ4、ＭｎＣＯ3が好適に使用される。また、カルシウムを含む原料としては、金属カルシウムまたはその酸化物が好適に用いられる。具体的には、例えば、炭酸塩であるＣａＣＯ3や、水酸化物であるＣａ（ＯＨ）2、酸化物であるＣａＯ等が挙げられる。また、ストロンチウムを含む原料としては、金属ストロンチウムまたはその酸化物が好適に用いられる。具体的には、例えば、炭酸塩であるＳｒＣＯ3等が挙げられる。また、マグネシウムを含む原料としては、金属マグネシウムまたはその酸化物が好適に用いられる。具体的には、例えば、炭酸塩であるＭｇＣＯ3や、水酸化物であるＭｇ（ＯＨ）2、酸化物であるＭｇＯ等が挙げられる。また、Ｓｉを含む原料については、取扱い性の観点から、ＳｉＯ2が挙げられる。添加するＳｉＯ2原料は、非晶質シリカ、結晶シリカ、コロイダルシリカ等が好適に用いられる。なお、上記原料（鉄原料、マンガン原料、カルシウム原料、ストロンチウム原料、マグネシウム原料、Ｓｉを含む原料等）をそれぞれ、若しくは目的の組成になるように混合した原料を仮焼して粉砕し原料として用いても良い。
【００４４】
次に、混合した原料のスラリー化を行なう（図４（Ｂ））。すなわち、これらの原料を、キャリア芯材の狙いとする組成に合わせて秤量し、混合してスラリー原料とする。
【００４５】
この発明に係るキャリア芯材を製造する際の製造工程においては、後述する焼成工程の一部において、還元反応を進めるため、上述したスラリー原料へ、さらに還元剤を添加してもよい。還元剤としては、カーボン粉末やポリカルボン酸系有機物、ポリアクリル酸系有機物、マレイン酸、酢酸、ポリビニルアルコール（ＰＶＡ（ｐｏｌｙｖｉｎｙｌ  ａｌｃｏｈｏｌ））系有機物、及びそれらの混合物が好適に用いられる。
【００４６】
上述したスラリー原料に水を加え混合攪拌して、固形分濃度を４０重量％以上、好ましくは５０重量％以上とする。スラリー原料の固形分濃度が５０重量％以上であれば、造粒ペレットの強度を保つことができるので好ましい。
【００４７】
次に、スラリー化した原料について、造粒を行なう（図４（Ｃ））。上記混合攪拌して得られたスラリーの造粒は、噴霧乾燥機を用いて行なう。なお、スラリーに対し、造粒前に、さらに湿式粉砕を施すことも好ましい。
【００４８】
噴霧乾燥時の雰囲気温度は１００〜３００℃程度とすればよい。これにより、概ね、粒子径が１０〜２００μｍの造粒粉を得ることができる。得られた造粒粉は製品の最終粒径を考慮し、振動ふるい等を用いて、粗大粒子や微粉を除去し、この時点で粒度調整することが望ましい。
【００４９】
その後、造粒した造粒物について、焼成を行なう（図４（Ｄ））。具体的には、得られた造粒粉を、９００〜１５００℃程度に加熱した炉に投入し、１〜２４時間保持して焼成し、目的とする焼成物を生成させる。このとき、焼成炉内の酸素濃度は、フェライト化の反応が進む条件であればよく、具体的には、１２００℃の場合、１０-7％以上３％以下となるよう導入ガスの酸素濃度を調整し、フロー状態下で焼成を行う。
【００５０】
また、先の還元剤の調整により、フェライト化に必要な還元雰囲気を制御してもよい。もっとも、工業化時に十分な生産性を確保できる反応速度を得る観点からは、９００℃以上の温度が好ましい。一方、焼成温度が１５００℃以下であれば、粒子同士の過剰焼結が起こらず、粉体の形態で焼成物を得ることができる。
【００５１】
ここで、コア組成中の酸素量を過剰気味にする一つの手段として、焼成工程における冷却時の酸素濃度を所定の量以上とすることが考えられる。すなわち、焼成工程において、室温程度まで冷却を行なう際に、酸素濃度を所定の濃度、具体的には、０．０３％よりも多くした雰囲気下で冷却を行なうようにしてもよい。具体的には、電気炉内に導入する導入ガスの酸素濃度を０．０３％よりも多くし、フロー状態下で行なう。このように構成することにより、キャリア芯材の内部層において、フェライト中の酸素量を過剰に存在させることができる。ここで、０．０３％以下とすると、内部層における酸素の含有量が、相対的に少なくなる。したがって、ここでは、上記酸素濃度の環境下で、冷却を行なう。
【００５２】
得られた焼成物は、さらにこの段階で粒度調整をすることが望ましい。例えば、焼成物をハンマーミル等で粗解粒する。すなわち、焼成を行った粒状物について、解粒を行なう（図４（Ｅ））。その後、振動ふるいなどで分級を行なう。すなわち、解粒した粒状物について、分級を行なう（図４（Ｆ））。こうすることにより、所望の粒径を持ったキャリア芯材の粒子を得ることができる。
【００５３】
次に、分級した粒状物について、酸化を行なう（図４（Ｇ））。すなわち、この段階で得られたキャリア芯材の粒子表面を熱処理（酸化処理）する。そして、粒子の絶縁破壊電圧を２５０Ｖ以上に上げ、電気抵抗値を適切な電気抵抗値である１×１０6〜１×１０13Ω・ｃｍとする。酸化処理でキャリア芯材の電気抵抗値を上げることにより、電荷のリークによるキャリア飛散のおそれを低減することができる。
【００５４】
具体的には、酸素濃度１０〜１００％の雰囲気下において、２００〜７００℃で０．１〜２４時間保持して、目的とするキャリア芯材を得る。より好ましくは、２５０〜６００℃で０．５〜２０時間、さらに好ましくは、３００〜５５０℃で１時間〜１２時間である。このようにして、この発明の一実施形態に係るキャリア芯材を製造する。なお、このような酸化処理工程については、必要に応じて任意に行なわれるものである。
【００５５】
次に、このようにして得られたキャリア芯材に対して、樹脂により被覆を行なう（図４（Ｈ））。具体的には、得られたこの発明に係るキャリア芯材をシリコーン系樹脂やアクリル樹脂等で被覆する。このようにして、この発明の一実施形態に係る電子写真現像剤用キャリアを得る。シリコーン系樹脂やアクリル樹脂等の被覆方法は、公知の手法により行うことができる。すなわち、この発明に係る電子写真現像剤用キャリアは、電子写真の現像剤に用いられる電子写真現像剤用キャリアであって、一般式：ＭｎxＦｅ3-xＯ4+y（０＜ｘ≦１、０＜ｙ）で表されるコア組成を主成分として有し、Ｓｉを０．１重量％以上含有し、Ｃａ、Ｓｒ、およびＭｇからなる群のうちの少なくとも一つの金属元素を０．０３重量％以上含有する電子写真現像剤用キャリア芯材と、電子写真現像剤用キャリア芯材の表面を被覆する樹脂とを備える。
【００５６】
このような電子写真現像剤用キャリアは、上記した構成の電子写真現像剤用キャリア芯材を備えるため、帯電性能が高く、環境依存性が小さい。
【００５７】
次に、このようにして得られたキャリアとトナーとを所定量ずつ混合する（図４（Ｉ））。具体的には、上記した製造方法で得られたこの発明の一実施形態に係る電子写真現像剤用キャリアと、適宜な公知のトナーとを混合する。このようにして、この発明の一実施形態に係る電子写真現像剤を得ることができる。混合は、例えば、ボールミル等、任意の混合器を用いる。この発明に係る電子写真現像剤は、電子写真の現像に用いられる電子写真現像剤であって、一般式：ＭｎxＦｅ3-xＯ4+y（０＜ｘ≦１、０＜ｙ）で表されるコア組成を主成分として有し、Ｓｉを０．１重量％以上含有し、Ｃａ、Ｓｒ、およびＭｇからなる群のうちの少なくとも一つの金属元素を０．０３重量％以上含有する電子写真現像剤用キャリア芯材、および電子写真現像剤用キャリア芯材の表面を被覆する樹脂を備える電子写真現像剤用キャリアと、電子写真現像剤用キャリアとの摩擦帯電により電子写真における帯電が可能なトナーとを備える。
【００５８】
このような電子写真現像剤は、上記した構成の電子写真現像剤用キャリアを備えるため、種々の環境においても良好な画質の画像を形成することができる。
【実施例】
【００５９】
（実施例１）
Ｆｅ2Ｏ3（平均粒径：０．６μｍ）１０．８ｋｇ、Ｍｎ3Ｏ4（平均粒径：２μｍ）４．２ｋｇを水５．０ｋｇ中に分散し、分散剤としてポリカルボン酸アンモニウム系分散剤を９０ｇ、還元剤としてカーボンブラックを４５ｇ、ＳｉＯ2原料としてコロイダルシリカ（固形分濃度５０％）を３０ｇ、ＣａＣＯ3を１５ｇ添加して混合物とした。このときの固形分濃度を測定した結果、７５重量％であった。この混合物を湿式ボールミル（メディア径２ｍｍ）により粉砕処理し、混合スラリーを得た。【００６０】
このスラリーをスプレードライヤーにて約１３０℃の熱風中に噴霧し、乾燥造粒粉を得た。なお、このとき、目的の粒度分布以外の造粒粉は、ふるいにより除去した。この造粒粉を、電気炉に投入し、１１３０℃で３時間焼成した。このとき、電気炉内は酸素濃度が０．８％となるよう、雰囲気を調整した電気炉にフローした。得られた焼成物を解粒後にふるいを用いて分級し、平均粒径２５μｍとした。さらに、得られたキャリア芯材に対して、４７０℃、大気下で１時間保持することにより酸化処理を施し、実施例１に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００６１】
（実施例２）
添加するＣａＣＯ3を３８ｇとした以外は、実施例１と同様の方法で、実施例２に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００６２】
（実施例３）
添加するＣａＣＯ3を７５ｇとした以外は、実施例１と同様の方法で、実施例３に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００６３】
（実施例４）
添加するＣａＣＯ3を１５０ｇとした以外は、実施例１と同様の方法で、実施例４に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００６４】
（実施例５）
添加するＣａＣＯ3をＭｇＣＯ3とし、その量を１５ｇとした以外は、実施例１と同様の方法で、実施例５に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００６５】
（実施例６）
添加するＣａＣＯ3をＭｇＣＯ3とし、その量を３２ｇとした以外は、実施例１と同様の方法で、実施例６に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００６６】
（実施例７）
添加するＣａＣＯ3をＭｇＣＯ3とし、その量を６３ｇとした以外は、実施例１と同様の方法で、実施例７に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００６７】
（実施例８）
添加するＣａＣＯ3をＭｇＣＯ3とし、その量を１２７ｇとした以外は、実施例１と同様の方法で、実施例８に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００６８】
（実施例９）
添加するＣａＣＯ3をＳｒＣＯ3とし、その量を２２ｇとした以外は、実施例１と同様の方法で、実施例９に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００６９】
（実施例１０）
添加するＣａＣＯ3をＳｒＣＯ3とし、その量を５５ｇとした以外は、実施例１と同様の方法で、実施例１０に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００７０】
（実施例１１）
添加するＣａＣＯ3をＳｒＣＯ3とし、その量を１１１ｇとした以外は、実施例１と同様の方法で、実施例１１に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００７１】
（実施例１２）
添加するＣａＣＯ3をＳｒＣＯ3とし、その量を２２１ｇとした以外は、実施例１と同様の方法で、実施例１２に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００７２】
（実施例１３）
Ｆｅ2Ｏ3（平均粒径：０．６μｍ）６．８ｋｇ、Ｍｎ3Ｏ4（平均粒径：２μｍ）３．２ｋｇを水３．５ｋｇ中に分散し、分散剤としてポリカルボン酸アンモニウム系分散剤を６３ｇ、ＳｉＯ2原料として結晶シリカを５００ｇ、ＣａＣＯ3を５３ｇ添加して混合物とした。なお、還元剤としてのカーボンブラック等は未添加とした。このときの固形分濃度を測定した結果、７５重量％であった。この混合物を湿式ボールミル（メディア径２ｍｍ）により粉砕処理し、混合スラリーを得た。【００７３】
このスラリーをスプレードライヤーにて約１３０℃の熱風中に噴霧し、乾燥造粒粉を得た。なお、このとき、目的の粒度分布以外の造粒粉は、ふるいにより除去した。この造粒粉を、電気炉に投入し、１１００℃で３時間焼成した。このとき、電気炉内は酸素濃度が０．８％となるよう、雰囲気を調整した電気炉にフローした。得られた焼成物を解粒後にふるいを用いて分級し、平均粒径３５μｍとし、実施例１３に係るキャリア芯材を得た。得られたキャリア芯材の物質的特性、磁気的特性および電気的特性を表３および表４に示す。なお、表３に記載の芯材組成は、得られたキャリア芯材を上記した分析方法で測定して得られた結果である。【００７４】
（実施例１４）
添加するＣａＣＯ3を１０５ｇとした以外は、実施例１３と同様の方法で、実施例１４に係るキャリア芯材を得た。得られたキャリア芯材の物質的特性、磁気的特性および電気的特性を表３および表４に示す。なお、表３に記載の芯材組成は、得られたキャリア芯材を上記した分析方法で測定して得られた結果である。【００７５】
（実施例１５）
添加するＣａＣＯ3を２１０ｇとした以外は、実施例１３と同様の方法で、実施例１５に係るキャリア芯材を得た。得られたキャリア芯材の物質的特性、磁気的特性および電気的特性を表３および表４に示す。なお、表３に記載の芯材組成は、得られたキャリア芯材を上記した分析方法で測定して得られた結果である。【００７６】
（実施例１６）
添加するＣａＣＯ3を５２５ｇとした以外は、実施例１３と同様の方法で、実施例１６に係るキャリア芯材を得た。得られたキャリア芯材の物質的特性、磁気的特性および電気的特性を表３および表４に示す。なお、表３に記載の芯材組成は、得られたキャリア芯材を上記した分析方法で測定して得られた結果である。【００７７】
（比較例１）
添加するＣａＣＯ3を未添加とした以外は、実施例１と同様の方法で、比較例１に係るキャリア芯材を得た。得られたキャリア芯材の物質的特性、磁気的特性および電気的特性を表１および表２に示す。なお、表１に記載の芯材組成は、得られたキャリア芯材を上記した分析方法で測定して得られた結果である。【００７８】
（比較例２）
添加するＣａＣＯ3を５ｇとし、電気炉内の酸素濃度を０．０３％とした以外は、実施例１３と同様の方法で、比較例２に係るキャリア芯材を得た。得られたキャリア芯材の物質的特性、磁気的特性および電気的特性を表３および表４に示す。なお、表３に記載の芯材組成は、得られたキャリア芯材を上記した分析方法で測定して得られた結果である。【００７９】
表１および表２を参照して、実施例１は、ｘ＝０．８５においてＳｉの含有比率を０．１１重量％、Ｃａの含有比率を０．０５重量％とし、冷却工程における酸素濃度を０．８％としたものである。実施例２は、ｘ＝０．８５においてＳｉの含有比率を０．１１重量％、Ｃａの含有比率を０．０９重量％とし、冷却工程における酸素濃度を０．８％としたものである。実施例３は、ｘ＝０．８５においてＳｉの含有比率を０．１１重量％、Ｃａの含有比率を０．１７重量％とし、冷却工程における酸素濃度を０．８％としたものである。実施例４は、ｘ＝０．８５においてＳｉの含有比率を０．１１重量％、Ｃａの含有比率を０．３３重量％とし、冷却工程における酸素濃度を０．８％としたものである。実施例５は、ｘ＝０．８５においてＳｉの含有比率を０．１１重量％、Ｍｇの含有比率を０．１３重量％とし、冷却工程における酸素濃度を０．８％としたものである。実施例６は、ｘ＝０．８５においてＳｉの含有比率を０．１１重量％、Ｍｇの含有比率を０．１６重量％とし、冷却工程における酸素濃度を０．８％としたものである。実施例７は、ｘ＝０．８５においてＳｉの含有比率を０．１１重量％、Ｍｇの含有比率を０．２０重量％とし、冷却工程における酸素濃度を０．８％としたものである。実施例８は、ｘ＝０．８５においてＳｉの含有比率を０．１１重量％、Ｃａの含有比率を０．３０重量％とし、冷却工程における酸素濃度を０．８％としたものである。実施例９は、ｘ＝０．８５においてＳｉの含有比率を０．１１重量％、Ｓｒの含有比率を０．０３重量％とし、冷却工程における酸素濃度を０．８％としたものである。実施例１０は、ｘ＝０．８５においてＳｉの含有比率を０．１１重量％、Ｓｒの含有比率を０．１３重量％とし、冷却工程における酸素濃度を０．８％としたものである。実施例１１は、ｘ＝０．８５においてＳｉの含有比率を０．１１重量％、Ｓｒの含有比率を０．３２重量％とし、冷却工程における酸素濃度を０．８％としたものである。実施例１２は、ｘ＝０．８５においてＳｉの含有比率を０．１１重量％、Ｓｒの含有比率を０．７２重量％とし、冷却工程における酸素濃度を０．８％としたものである。一方、比較例１は、ｘ＝０．８５においてＳｉの含有比率を０．１１重量％、Ｃａ、Ｓｒ、Ｍｇの含有比率を０重量％とし、冷却工程における酸素濃度を０．８％としたもの、すなわち、Ｃａ、Ｓｒ、Ｍｇのいずれも含有しないものである。実施例１〜１２および比較例１において、酸化処理工程における酸化温度は、４７０℃としている。【００８０】
【表１】
2011125647.tif 000003
【００８１】
【表２】
2011125647.tif 000004
【００８２】
表３および表４を参照して、実施例１３は、ｘ＝０．９７においてＳｉの含有比率を２．２４重量％、Ｃａの含有比率を０．１０重量％とし、冷却工程における酸素濃度を０．８％としたものである。実施例１４は、ｘ＝０．９８においてＳｉの含有比率を２．２４重量％、Ｃａの含有比率を０．３４重量％とし、冷却工程における酸素濃度を０．８％としたものである。実施例１５は、ｘ＝０．９７においてＳｉの含有比率を２．２４重量％、Ｃａの含有比率を０．７４重量％とし、冷却工程における酸素濃度を０．８％としたものである。実施例１６は、ｘ＝０．９７においてＳｉの含有比率を２．２４重量％、Ｃａの含有比率を１．５３重量％とし、冷却工程における酸素濃度を０．８％としたものである。一方、比較例２は、ｘ＝０．９７においてＳｉの含有比率を２．２４重量％、Ｃａの含有比率を０．０１重量％とし、冷却工程における酸素濃度を０．０３％としたものである。実施例１３〜１６および比較例２においては、酸化処理を行っていない。【００８３】
【表３】
2011125647.tif 000005
【００８４】
【表４】
2011125647.tif 000006
【００８５】
表中、酸化処理条件における温度とは、上記した酸化工程における温度（℃）である。表中、「含有金属／Ｓｉ」とは、含有される金属元素のＳｉに対するモル比である。モル比の具体的な算出方法としては、以下の通りである。まず、各元素の原子量について、Ｓｉを２８．１、Ｍｇを２４．３、Ｃａを４０．１、Ｓｒを８７．６、Ｍｎを５４．９、Ｆｅを５５．８とした。含有される金属元素のＳｉに対するモル比は、モル比＝｛（含有される金属元素の重量％）／（含有される金属元素の原子量）｝／｛（含有されるＳｉの重量％）／（含有されるＳｉの原子量）｝の式によって算出される。なお、Ｆｅの平均価数については、上述した通りである。【００８６】
表中のコア帯電量とは、コア、すなわち、キャリア芯材の帯電量のことである。ここで、帯電量の測定について説明する。キャリア芯材９．５ｇ、市販のフルカラー機のトナー０．５ｇを１００ｍｌの栓付きガラス瓶に入れ、２５℃、相対湿度５０％の環境下で１２時間放置して調湿する。調湿したキャリア芯材とトナーを振とう器で３０分振とうし、混合する。ここで、振とう器については、株式会社ヤヨイ製のＮＥＷ−ＹＳ型を用い、２００回／分、角度６０°で行なった。混合したキャリア芯材とトナーを５００ｍｇ計量し、帯電量測定装置で帯電量を測定した。この実施形態においては、日本パイオテク株式会社製のＳＴＣ−１−Ｃ１型を用い、吸引圧力５．０ｋＰａ、吸引用メッシュをＳＵＳ製の７９５ｍｅｓｈで行なった。同一サンプルについて２回の測定を行い、これらの平均値を各コア帯電量とした。コア帯電量の算出式については、コア帯電量（μＣ（クーロン）／ｇ）＝実測電荷（ｎＣ）×１０3×係数（１．００８３×１０-3）÷トナー重量（吸引前重量（ｇ）−吸引後重量（ｇ））となる。【００８７】
また、強度の測定については、以下の通りである。まず、キャリア芯材３０ｇをサンプルミルに投入した。サンプルミルは、協立理工株式会社製のＳＫ−Ｍ１０型を用いた。そして、回転数１４０００ｒｐｍで６０秒間破砕試験を行った。その後、破砕前の２２μｍ以下の破砕片における累積値と破砕後の２２μｍ以下の破砕片における累積値との変化率を微粉増加率として測定した。累積値については、レーザー回折式粒度分布測定装置を用い、体積値を採用した。レーザー回折式粒度分布測定装置は、日機装株式会社製のマイクロトラック、Ｍｏｄｅｌ９３２０−Ｘ１００を用いた。このようにして測定された強度（％）については、その値の小さい方が、より強度の高いことになる。【００８８】
次に、抵抗値の測定について説明する。キャリア芯材を、表中に示す環境下、すなわち、１０℃、相対湿度３５％の環境下（ＬＬ環境下）および３０℃、相対湿度９０％の環境下（ＨＨ環境下）において１昼夜調湿した後、その環境下で測定を行なった。まず、水平に置かれた絶縁板、例えば、テフロン（登録商標）でコートされたアクリル板の上に、電極として表面を電解研摩した板厚２ｍｍのＳＵＳ（ＪＩＳ）３０４板２枚を、電極間距離１ｍｍとなるように配置する。この時、２枚の電極板は、その法線方向が水平方向となるようにする。２枚の電極板の間の空隙に被測定粉体２００±１ｍｇを装入した後、それぞれの電極板の背後に断面積２４０ｍｍ2の磁石を配置して電極間に被測定粉体のブリッジを形成させる。この状態で、電極間に各電圧を小さいものから順に直流電圧で印加し、被測定粉体を流れる電流値を２端子法により測定し、電気抵抗率（比抵抗）を算出する。なお、ここでは、日置電機株式会社製の超絶縁計ＳＭ−８２１５を用いている。また、電気抵抗率（比抵抗）の算出式は、電気抵抗率（比抵抗）（Ω・ｃｍ）＝実測抵抗値（Ω）×断面積（２．４ｃｍ2）÷電極間距離（０．１ｃｍ）となる。そして、表中の各電圧を印加した場合の印加時の抵抗率（比抵抗）（Ω・ｃｍ）を測定した。なお、使用する磁石は、粉体がブリッジを形成できる限り、種々のものが使用できるが、この実施形態では、表面の磁束密度が１０００ガウス以上の永久磁石、例えば、フェライト磁石を使用している。【００８９】
なお、表中において、低温低湿環境、具体的には、温度１０℃、相対湿度３５％の環境下における抵抗値、および高温高湿環境、具体的には、温度３０℃、相対湿度９０％の環境下における抵抗値を示す。ここで、表中に記載の抵抗は、対数値で示している。すなわち、電気抵抗率（比抵抗）１×１０6Ω・ｃｍは、Ｌｏｇ  Ｒとして算出し、換算値６．０と示している。また、抵抗の環境差とは、低温低湿環境における抵抗から高温高湿環境における抵抗を差し引いたものである。【００９０】
表中、「σ１０００」とは、外部磁場１０００Ｏｅである場合における磁化である。また、ＡＤとは、かさ密度（ｇ／ｍｌ）を示し、Ｄ50は、所定の粒度分布を有するキャリア芯材粒子の体積平均粒径を指す。ここで、キャリア芯材の粒度分布の測定については、上記した日機装株式会社製のマイクロトラック、Ｍｏｄｅｌ９３２０−Ｘ１００を用いた。【００９１】
まず、表１および表２を参照して、比較例１においては、コア帯電量が１．５μＣ／ｇであるのに対し、実施例１〜実施例１２においては、コア帯電量が全て７μＣ／ｇ以上となっている。また、Ｃａを用いた場合、およびＳｒを用いた場合については、コア帯電量が全て１０μＣ／ｇ以上となっている。このように、実施例１〜１２におけるキャリア芯材は、比較例１に示すキャリア芯材と比較して、大きくその帯電性能が向上している。ここで、帯電性能の大きな向上を狙うには、含有する金属元素としてＣａおよびＳｒを選択すると良い。【００９２】
強度について、金属としてＣａを用いた実施例１〜４の場合においては、比較例１の場合よりも大きく向上している。すなわち、強度アップとなっている。金属としてＳｒを用いた実施例９〜実施例１２の場合においては、比較例１の場合と同等であるか、比較例１の場合よりも大きく向上している。Ｍｇを用いた実施例５〜８の場合においては、比較例１の場合と同等であるか、比較例１の場合よりもやや劣っている。ここで、強度の大幅なアップを狙うには、含有する金属元素としてＣａを選択すると良い。【００９３】
また、抵抗の環境差については、比較例１が１．３８であるのに対し、実施例１〜実施例１２においては、全て１以下となっている。金属元素としては、Ｍｇを用いた実施例５〜８の場合、金属としてＳｒを用いた実施例９〜１２の場合、金属として金属としてＣａを用いた実施例１〜４の場合の順に、環境依存性が向上されている。ここで、より良好な環境依存性を狙うには、含有する金属元素としてＣａを選択すると良い。【００９４】
磁化については、実施例１〜実施例１２においていずれも５０ｅｍｕ／ｇ以上であり、実使用状況下において、問題のないレベルである。【００９５】
次に、表３および表４を参照して、比較例２は、Ｃａを０．０１重量％含有する構成である。実施例１３〜１６および比較例２については、表１および表２に示す実施例１〜１２および比較例２と焼成温度が異なり、酸化処理を行っていない。また、中心粒径Ｄ50も大きい。【００９６】
表３および表４を参照して、比較例２においては、コア帯電量が０．１μＣ／ｇであるのに対し、実施例１３〜実施例１６においては、全て２．０μＣ／ｇ以上となっている。このように、実施例１３〜１６におけるキャリア芯材は、比較例２に示すキャリア芯材と比較して、大きくその帯電性能が向上している。【００９７】
強度については、実施例１３〜実施例１６においては、比較例２の場合と同等であるか、比較例２の場合よりもやや劣っている。【００９８】
また、抵抗の環境差については、比較例２が１．０２であるのに対し、実施例１３〜実施例１６においては、全て０．９以下となっている。特に、実施例１４においては、０．０８であり、環境差がほとんどないものとなっている。すなわち、環境依存性が向上されている。【００９９】
なお、磁化については、実施例１３〜実施例１６においていずれも５０ｅｍｕ／ｇ以上であり、実使用状況下において、問題のないレベルである。【０１００】
図５は、上記した実施例について、コア帯電量と含有金属の含有比率との関係を示すグラフである。図５中、縦軸は、コア帯電量を示し、横軸は、含有金属の含有比率を示す。図５を参照して、それぞれの金属元素について、含有金属の含有比率が高くなるに従い、コアの帯電量が増加することが把握できる。【０１０１】
ここで、この発明の原理について考察すると、以下の通りである。図６は、実施例１３〜１６および比較例２の場合のキャリア芯材の粉末におけるＸＲＤのチャートである。図６において、横軸は、２θ（ｄｅｇｒｅｅ）、縦軸は、強度（ｃｐｓ（ｃｏｕｎｔ  ｐｅｒ  ｓｅｃｏｎｄ））を示す。また、ＸＲＤの測定条件について説明すると、Ｘ線回折装置は、株式会社リガク製のＵｌｔｉｍａ  ＩＶを用い、Ｘ線源をＣｕ、加速電圧を４０ｋＶ、電流を４０ｍＡ、発散スリット開口角を１°、散乱スリット開口角を１°、受光スリット幅を０．３ｍｍ、走査モードをステップスキャン、ステップ幅を０．０２００°、係数時間を１．０秒、積算回数を１回とした。なお、図６中においては、下から比較例２、実施例１３、実施例１４、実施例１５、実施例１６の順に、パターン画像を所定の間隔を空けて図示している。また、ＳｉＯ2の存在を示すピーク位置、ＣａＳｉＯ3の存在を示すピーク位置をそれぞれ図６中に矢印で図示している。【０１０２】
表３および図６を参照して、比較例２、実施例１３、実施例１４、実施例１５、実施例１６の順に、Ｃａ含有量を多くしているが、Ｃａ含有量の増加に伴って、ＣａＳｉＯ3のピークが明確に出現していることが把握できる。また、ＳｉＯ2のピークがこの順に徐々に消滅しているのも把握できる。すなわち、このＸＲＤのチャートの比較から、Ｃａの量を増加していくに従い、キャリア芯材の粒子において、ＳｉＯ2の結晶構造が少なくなり、ＣａＳｉＯ3の結晶構造が増加していっていることを把握できる。【０１０３】
なお、実施例１〜１２では添加しているＳｉ、Ｃａ、Ｓｒ、Ｍｇの含有量が少なく、ＸＲＤでＳｉと含有金属との金属複合酸化物のピークを検出することができない。そこで、Ｓｉの金属複合酸化物が合成されているか否かを確認するために、以下の方法で分析を行なった。得られたキャリア芯材について振動ミル、ビーズミル等の粉砕機で粒子を１μｍ程度まで粉砕し、磁選を行なって非磁性粉を回収した。得られた非磁性粉をＸＲＤで分析した結果、実施例１〜１２において、Ｓｉと含有金属との金属複合酸化物を同定したが、比較例１ではＳｉと含有金属との金属複合酸化物を検出できなかった。これにより、実施例１〜１２においては、金属複合酸化物が合成されており、比較例１については、金属複合酸化物が合成されていないことが把握できる。【０１０４】
次に、図７〜図９に、比較例２、実施例１４、実施例１６のキャリア芯材の粒子の表面の電子顕微鏡写真を示す。図１０〜図１２において、図７〜図９に示す電子顕微鏡写真の視野範囲内のＥＤＸ（Ｅｎｅｒｇｙ  Ｄｉｓｐｅｒｓｉｖｅ  Ｘ−ｒａｙ  ｓｐｅｃｔｒｏｓｃｏｐｙ：エネルギー分散Ｘ線分光法）におけるＦｅ元素の元素分析の結果の概略図を示す。図１３〜図１５において、図７〜図９に示す電子顕微鏡写真の視野範囲内のＥＤＸにおけるＳｉ元素の元素分析の結果の概略図を示す。図１６〜図１８において、図７〜図９に示す電子顕微鏡写真の視野範囲内のＥＤＸにおけるＣａ元素の元素分析の結果の概略図を示す。【０１０５】
図１０〜図１２中、ハッチングで示す領域Ｓ1が、Ｆｅの比較的少ない領域を示し、図１３〜図１５中、ハッチングで示す領域Ｓ2が、Ｓｉの比較的多い領域を示し、図１６〜図１８中、ハッチングで示す領域Ｓ3が、Ｃａの比較的多い領域を示す。【０１０６】
まず、図７〜図９および図１０〜図１２を参照して、キャリア芯材粒子の表面性状については、大差がないように見える。そして、比較例２、実施例１４、実施例１６の順に、Ｆｅの少ない領域が増加していることが把握できる。そして、合わせて図１３〜図１５を参照すると、Ｓｉが多い領域はほとんど変化のないことが把握できる。さらに合わせて、図１６〜図１８を参照すると、図１０〜図１２においてハッチングした領域Ｓ１、すなわち、Ｆｅが少なくなっている領域において、Ｃａの多い領域が増加していることが把握できる。【０１０７】
この図７〜図１８から考察すると、キャリア芯材の粒子の表面に存在するＳｉについて、その量は比較例２、実施例１４、実施例１６において大差はないが、Ｃａの増加している領域と、Ｆｅの減少している領域と、Ｓｉが存在している領域がほとんど重なっている。このことより、キャリア芯材の粒子の表面に存在しているＳｉが、比較例２においては、Ｓｉ単体またはＳｉＯ2のような酸化物として存在しているが、Ｃａの量を増加させるに従い、キャリア芯材の粒子の表面に存在しているＳｉが、Ｃａとの化合物、例えば、Ｓｉとの金属複合酸化物であるＣａＳｉＯ3として存在していることが考察される。ＳｉとＭｇとの金属複合酸化物としては、例えば、ＭｇＳｉＯ3やＭｇ2ＳｉＯ4等が挙げられ、ＳｉとＣａとの金属複合酸化物としては、例えば、ＣａＳｉＯ3やＣａ2ＳｉＯ4、Ｃａ3Ｓｉ2Ｏ7、Ｃａ3ＳｉＯ5等が挙げられ、ＳｉとＳｒとの金属複合酸化物としては、例えば、ＳｒＳｉＯ3やＳｒ2ＳｉＯ4、Ｓｒ3ＳｉＯ5等が挙げられる。なお、表２および表４においては、考えられるＳｉと含有金属の金属複合酸化物の構造、および主成分の結晶構造を示している。【０１０８】
なお、このＥＤＸの結果は、キャリア芯材の粒子の表面について考察されるものであるが、その内部についても、同様の構成となっていることが推察される。すなわち、キャリア芯材の内部層においても、ＣａＳｉＯ3のようなＳｉと含有金属との金属複合酸化物が形成され、このＳｉと含有金属との金属複合酸化物が、摩擦帯電により生じた電荷を保持し、キャリア芯材自体の帯電性能を高めることができると考えられる。さらに、金属元素を過剰に供給した場合においても、上記した金属元素そのものが、摩擦帯電により生じた電荷を保持し、キャリア芯材自体の帯電性能を高めることができると考えられる。また、ＭｇやＣａやＳｒは、Ｓｉとの金属複合酸化物として存在するとしたが、一部、スピネル構造中に固溶していてもよい。【０１０９】
なお、上記の実施の形態においては、製造方法として、カルシウムを含む原料、ストロンチウムを含む原料、およびマグネシウムを含む原料のうちの少なくともいずれか一つの原料と、マンガンを含む原料と、鉄を含む原料と、シリコンを含む原料とを準備し、これらを混合して、本願発明に係るキャリア芯材を得ることとしたが、これに限らず、例えば、ＣａＳｉＯ3等のＳｉの金属酸化物を準備し、これらを混合して、本願発明に係るキャリア芯材を得ることにしてもよい。【０１１０】
また、上記の実施の形態において、Ｃａ、Ｓｒ、およびＭｇからなる群のうち、ＣａとＳｒ等、２つ以上の金属元素を含有することとしてもよい。さらには、Ｂａを含有金属としてもよい。【０１１１】
なお、上記の実施の形態において、酸素量ｙについては、キャリア芯材に過剰に含有させるために、焼成工程における冷却時の酸素濃度を所定の濃度よりも高くすることとしたが、これに限らず、例えば、原料混合工程における配合比率を調整して、キャリア芯材に過剰に含有させることとしてもよい。また、冷却する前の工程である焼結反応を進める工程において、冷却工程と同じ雰囲気下で行なうこととしてもよい。【０１１２】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【０１１３】
この発明に係る電子写真現像剤用キャリア芯材、電子写真現像剤用キャリア、および電子写真現像剤は、種々の環境下で使用される複写機等に適用される場合に、有効に利用される。
【符号の説明】
【０１１４】
１１  キャリア芯材、１２  キャリア、１３  現像剤、１４  トナー。
【図４】
2011125647.tif 000007
【図５】
2011125647.tif 000008
【図６】
2011125647.tif 000009
【図１０】
2011125647.tif 000010
【図１１】
2011125647.tif 000011
【図１２】
2011125647.tif 000012
【図１３】
2011125647.tif 000013
【図１４】
2011125647.tif 000014
【図１５】
2011125647.tif 000015
【図１６】
2011125647.tif 000016
【図１７】
2011125647.tif 000017
【図１８】
2011125647.tif 000018
【図１】
2011125647.tif 000019
【図２】
2011125647.tif 000020
【図３】
2011125647.tif 000021
【図７】
2011125647.tif 000022
【図８】
2011125647.tif 000023
【図９】
2011125647.tif 000024
【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
一般式：ＭｎｘＦｅ３−ｘＯ４＋ｙ（０＜ｘ≦１、０＜ｙ）で表されるコア組成を主成分として有し、
Ｓｉを０．１重量％以上含有し、
Ｃａ、Ｓｒ、およびＭｇからなる群のうちの少なくとも一つの金属元素を０．０３重量％以上含有する、電子写真現像剤用キャリア芯材（但し、Ｂ（ホウ素）を含有しているものを除く）。
【請求項２】
含有される前記金属元素の前記Ｓｉに対するモル比は、０．０９以上である、請求項１に記載の電子写真現像剤用キャリア芯材。
【請求項３】
電子写真の現像剤に用いられる電子写真現像剤用キャリアであって、
一般式：ＭｎｘＦｅ３−ｘＯ４＋ｙ（０＜ｘ≦１、０＜ｙ）で表されるコア組成を主成分として有し、Ｓｉを０．１重量％以上含有し、Ｃａ、Ｓｒ、およびＭｇからなる群のうちの少なくとも一つの金属元素を０．０３重量％以上含有する電子写真現像剤用キャリア芯材（但し、Ｂ（ホウ素）を含有しているものを除く）と、
前記電子写真現像剤用キャリア芯材の表面を被覆する樹脂とを備える、電子写真現像剤用キャリア。
【請求項４】
電子写真の現像に用いられる電子写真現像剤であって、
一般式：ＭｎｘＦｅ３−ｘＯ４＋ｙ（０＜ｘ≦１、０＜ｙ）で表されるコア組成を主成分として有し、Ｓｉを０．１重量％以上含有し、Ｃａ、Ｓｒ、およびＭｇからなる群のうちの少なくとも一つの金属元素を０．０３重量％以上含有する電子写真現像剤用キャリア芯材（但し、Ｂ（ホウ素）を含有しているものを除く）、および前記電子写真現像剤用キャリア芯材の表面を被覆する樹脂を備える電子写真現像剤用キャリアと、
前記電子写真現像剤用キャリアとの摩擦帯電により電子写真における帯電が可能なトナーとを備える、電子写真現像剤。
【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
一般式：ＭｎｘＦｅ３−ｘＯ４＋ｙ（０＜ｘ≦１、０＜ｙ）で表されるコア組成を主成分として有し、
Ｓｉを０．１重量％以上含有し、
Ｃａ、およびＳｒからなる群のうちの少なくとも一つの金属元素を０．０３重量％以上含有する、電子写真現像剤用キャリア芯材（但し、Ｂ（ホウ素）を含有しているものを除く）。
【請求項２】
含有される前記金属元素の前記Ｓｉに対するモル比は、０．０９以上である、請求項１に記載の電子写真現像剤用キャリア芯材。
【請求項３】
電子写真の現像剤に用いられる電子写真現像剤用キャリアであって、
一般式：ＭｎｘＦｅ３−ｘＯ４＋ｙ（０＜ｘ≦１、０＜ｙ）で表されるコア組成を主成分として有し、Ｓｉを０．１重量％以上含有し、Ｃａ、およびＳｒからなる群のうちの少なくとも一つの金属元素を０．０３重量％以上含有する電子写真現像剤用キャリア芯材（但し、Ｂ（ホウ素）を含有しているものを除く）と、
前記電子写真現像剤用キャリア芯材の表面を被覆する樹脂とを備える、電子写真現像剤用キャリア。
【請求項４】
電子写真の現像に用いられる電子写真現像剤であって、
一般式：ＭｎｘＦｅ３−ｘＯ４＋ｙ（０＜ｘ≦１、０＜ｙ）で表されるコア組成を主成分として有し、Ｓｉを０．１重量％以上含有し、Ｃａ、およびＳｒからなる群のうちの少なくとも一つの金属元素を０．０３重量％以上含有する電子写真現像剤用キャリア芯材（但し、Ｂ（ホウ素）を含有しているものを除く）、および前記電子写真現像剤用キャリア芯材の表面を被覆する樹脂を備える電子写真現像剤用キャリアと、
前記電子写真現像剤用キャリアとの摩擦帯電により電子写真における帯電が可能なトナーとを備える、電子写真現像剤。 
【国際調査報告】
2011125647.tif 000025
2011125647.tif 000026